СПОСОБЫ УМЕНЬШЕНИЯ СТАТИЧЕСКОГО ЗАРЯДА КАТАЛИЗАТОРА И СПОСОБЫ ПРИМЕНЕНИЯ ТАКОГО КАТАЛИЗАТОРА ДЛЯ ПРОИЗВОДСТВА ПОЛИОЛЕФИНОВ

1. Способ получения катализатора, включающий контактирование нанесенного катализатора с мономером при условиях, снижающих общий заряд катализатора до менее чем примерно 75% начального заряда.
2. Способ по п.1, в котором общий заряд катализатора снижен до менее чем примерно 50% начального заряда.
3. Способ по п.1, в котором общий заряд катализатора снижен до менее чем примерно 30% начального заряда.
4. Способ полимеризации, включающий следующие стадии:
введение предварительно полимеризованного нанесенного металлоценового катализатора в полимеризационную реакторную систему с псевдоожиженным слоем при ее запуске, причем заряд катализатора составляет менее чем примерно 0,3 мкК/г; и
контактирование мономера и предварительно полимеризованного металлоценового катализатора.
5. Способ по п.4, дополнительно включающий прекращение введения катализатора в реакторную систему после ее запуска, и введение в реакторную систему другого катализатора.
6. Способ по п.4, в котором при запуске полимеризационной реакторной системы с псевдоожиженным слоем в нее не добавляют антистатических агентов.
7. Способ по п.4, в котором способ полимеризации представляет собой способ газофазной полимеризации олефинов и дополнительно включающий:
осуществление работы реактора с получением полиолефина, причем полимеризацию осуществляют, по существу, в отсутствие каких-либо добавок для повышения сплошности.
8. Способ по п.7, в котором общая концентрация всех добавок для повышения сплошности, если они присутствуют, составляет менее чем 5 мас.част./млн. в расчете на производительность по полиолефину.
9. Способ по п.7 или п.8, в котором добавки для повышения сплошности, по существу, отсутствуют в реакторе после примерно одного часа или более после запуска реактора, в ходе которого применяют добавку для повышения сплошности.
10. Способ по п.4, в котором способ полимеризации представляет собой способ газофазной полимеризации олефинов и дополнительно включающий:
осуществление работы реактора при условиях, подходящих для получения полиолефина;
прекращение введения одной или более добавок для повышения сплошности в газофазный реактор с псевдоожиженным слоем по завершении промежутка времени после запуска реактора таким образом, что после прекращения введения одной или более для повышения сплошности полимеризацию продолжают, по существу, в отсутствие одной или более добавок для повышения сплошности.
11. Способ по п.10, в котором промежуток времени, прошедший после запуска реактора, составляет менее чем примерно 20 ч.
12. Способ по п.10, в котором полимеризацию продолжают, по существу, в отсутствие добавок для повышения сплошности в течение, по меньшей мере, 5 ч.
13. Способ по п.10, в котором полимеризацию продолжают, по существу, в отсутствие добавок для повышения сплошности в течение, по меньшей мере, 24 ч.
14. Способ по п.4, в котором в ходе работы реактора агломерация полимера не происходит в обнаружимых количествах.
15. Способ по п.1 или 4, в котором мономер представляет собой этилен.
3
12
16. Способ по п.1 или 4, в котором катализатор также контактирует с сомономером, включающим один или более С-Солефинов.
17. Способ по п.16, в котором сомономер представляет собой гексен.
18. Способ по п.4, в котором с предварительно полимеризованным катализатором связан такой же полимер, что и полимер, образующийся с помощью катализатора в полимеризационной реакторной системе с псевдоожиженным слоем.
19. Способ по п.1 или 4, в котором катализатор включает металлоценовый катализатор, катализатор Циглера-Натты, катализатор на основе хрома, катализатор на основе титана, или комбинацию перечисленного.
20. Способ по п.1 или 4, в котором катализатор включает металлоцен, причем металлоцен соответствует общей формуле
A
B
A
B
n
n
CpCpMX или Cp(A)CpMX,
A
B
A
B
1
20
1
20
1
10
2
12
в которой М представляет собой атом элемента 4, 5 или 6 группы, каждый из Ср и Ср связан с М, и их независимо выбирают из группы, состоящей из циклопентадиенильных лигандов, замещенных циклопентадиенильных лигандов, лигандов, изолобальных циклопентадиенилу, и замещенных лигандов, изолобальных циклопентдиенилу; (А) представляет собой двухвалентную мостиковую группу, связанную как с Ср, так и с Ср, выбранную из группы, включающей двухвалентные С-Сгидрокарбилы и С-Сгетероатом-содержащие гидрокарбонилы, причем гетероатом-содержащие гидрокарбонилы включают от 1 до 3 гетероатомов; Х представляет собой уходящую группу, выбранную из группы, состоящей из хлорид-ионов, бромид-ионов, С-Салкилов и С-Салкенилов, карбоксилатов, ацетилацетонатов и алкоксидов; и n представляет собой целое число от 1 до 3.
21. Предварительно полимеризованный катализатор, включающий:
катализатор, включающий носитель и каталитически активный материал на носителе; и
полимер, связанный с катализатором, который обладает по меньшей мере одним из
(а) массового отношения основного мономера в полимере к катализатору составляет менее чем примерно 30:1; и/или
(б) общего заряда катализатора и полимера составляет менее чем примерно 0,3 мкК/г.
22. Катализатор по п.21, в котором носитель включает оксид кремния.
23. Катализатор по п.21, в котором катализатор включает по меньшей мере один из металлоценового катализатора, катализатора Циглера-Натты, катализатора на основе хрома, или катализатора на основе титана.
24. Способ по п.21, в котором катализатор включает металлоценовый катализатор, причем металлоценовый катализатор соответствует общей формуле
A
B
A
B
n
n
CpCpMX или Cp(A)CpMX,
A
B
A
B
1
20
1
20
1
10
2
12
в которой М представляет собой атом элемента 4, 5 или 6 группы, каждый из Ср и Ср связан с М, и их независимо выбирают из группы, состоящей из циклопентадиенильных лигандов, замещенных циклопентадиенильных лигандов, лигандов, изолобальных циклопентадиенилу, и замещенных лигандов, изолобальных циклопентдиенилу; (А) представляет собой двухвалентную мостиковую группу, связанную как с Ср, так и с Ср, выбранную из группы, включающей двухвалентные С-Сгидрокарбилы и С-Сгетероатом-содержащие гидрокарбонилы, причем гетероатомсодержащие гидрокарбонилы включают от 1 до 3 гетероатомов; Х представляет собой уходящую группу, выбранную из группы, состоящей из хлорид-ионов, бромид-ионов, С-Салкилов и С-Салкенилов, карбоксилатов, ацетилацетонатов и алкоксидов;
и N представляет собой целое число от 1 до 3.
25. Катализатор по п.21, в котором массовое отношение основного мономера в полимере к катализатору составляет менее чем примерно 20:1.
26. Катализатор по п.21, в котором полимер включает сомономер.
27. Катализатор по п.26, в котором сомономер представляет собой гексен.
28. Катализатор по п.21, причем катализатор имеет заряд, составляющий менее чем примерно 0,25 мкК/г.